(57)【要約】【課題】光透過性支持体を用いたインクジェット記録材料において、インク吸収性、印字後の耐裏写り性及び耐ブロッキング性、耐カール性に優れたインクジェット記録材料を提供することにある。【解決手段】光透過性支持体の片面にインク受容層を設け、反対面に裏塗り層を設けたインクジェット記録材料において、該裏塗り層がバインダーとメラミン樹脂を含有することを特徴とするインクジェット記録材料。【選択図】なし【特許請求の範囲】
【請求項１】
光透過性支持体の片面にインク受容層を設け、反対面に裏塗り層を設けたインクジェット記録材料において、該裏塗り層がバインダーとメラミン樹脂を含有することを特徴とするインクジェット記録材料。
【請求項２】
前記インク受容層が、平均二次粒子径が５００ｎｍ以下の無機微粒子を主体としてなる請求項１に記載のインクジェット記録材料。
【請求項３】
前記インク受容層に含有される無機微粒子が気相法シリカである請求項２に記載のインクジェット記録材料。
【請求項４】
前記インクジェット記録材料が、医療用インクジェット記録材料である請求項１、２または３に記載のインクジェット記録材料。
【発明の詳細な説明】
【技術分野】
【０００１】
本発明は、インクジェット記録材料に関し、詳しくは、インク吸収性、印字後の耐裏写り性、耐ブロッキング性、及び耐カール性に優れた光透過性インクジェット記録材料に関し、特に医療診断用に好適な光透過性インクジェット記録材料に関する。
【背景技術】
【０００２】
インクジェット記録方式に使用される記録材料としては、通常の紙や、インクジェット記録用紙と称される支持体上に非晶質シリカ等の顔料とポリビニルアルコール等の親水性バインダーからなる多孔質のインク受容層を設けてなる記録材料が知られている。
【０００３】
近年、顔料として極微細な無機粒子を使用し、フォトライクな光沢を有する記録材料が知られている。例えば、平均二次粒子径を５００ｎｍ以下まで粉砕・分散した気相法シリカや湿式法シリカ等の無機超微粒子をインク受容層の顔料成分として用いることが提案されている。例えば、特公平３−５６５５２号、特開平１０−１１９４２３号、特開２０００−２１１２３５号、特開２０００−３０９１５７号公報に気相法シリカの使用例が、特開平９−２８６１６５号、特開平１０−１８１１９０号公報に粉砕沈降法シリカの使用例が、特開２００１−２７７７１２号公報に粉砕ゲル法シリカの使用例が開示されている。また、特開昭６２−１７４１８３号、特開平２−２７６６７０号、特開平５−３２０３７号、特開平６−１９９０３４号公報等にアルミナやアルミナ水和物を用いた記録材料が開示されている。
【０００４】
インクジェット記録材料の用途が拡大するなかで、胸部Ｘ線や超音波診断などの医療画像をインクジェット記録方式で作製することも検討されている。医療用途で用いられる場合には、通常のインクジェット記録材料と比較して高い階調性、濃度を得る必要が多くなることから、インク吸収性は重要な特性である。しかし、画像印字後に十分に乾燥させても、印字物を重ねておくとインク打ち込み量が多い画像部に残存していたインク由来の水や溶剤が裏面に転写し、ブロッキングや裏写りといった現象が発生してしまうことがある。画像の裏写りは、印字された画像のインクが直接記録材料裏面に接触して発生する場合と、印字された画像のインクに含有されている水や有機溶剤が揮発により裏面に吸着されて透明化や白濁化する場合があり、特に胸部Ｘ線画像に用いられる光透過性インクジェット記録材料の場合には後者による透明化や白濁等の発生は画像を正常に認識させることを困難にさせてしまう。
【０００５】
ブロッキングや裏写りを改良させる方法として、特開平８−１７４９９４号、特開平９−２６３０４３号公報には、インク受容層に表面から突出した微粒子やフィラーを含有することが提案がなされているが、光透過性を得にくくなったり、微粒子を含有することに起因する画像抜けが発生したりする等の問題があった。また、特開平９−２３４９４４号公報にはインク受容層の反対面が水と高沸点のアルコールに対する吸収性を特定以上にすることが提案されているが裏写りの改良は不十分であった。
【０００６】
特開２００２−２４０４１７号公報（特許文献１）では、裏塗り層の構成と空隙率を特定の範囲にすることによって、印字画像の裏写りのない光透過性インクジェット記録材料が提案されている。また、特開２００４−６６６６０号公報（特許文献２）には、フィルム搬送時の２枚送り及びブロッキングを防止するために、インク受容層を有する面とは反対側の最上面に、乾燥膜厚がインク受容層より小さく、かつ空隙の連通化率２０〜１００％である連通化層を設けてなるインクジェット記録材料が提案されている。しかし、多数枚の印字シートを長時間積み重ねた場合にインク打ち込み量の特に多い部分において、インク由来の水、溶剤が裏面に転写してブロッキングが発生するなど、過酷な条件下での裏写り及びブロッキング防止効果は不十分であり、さらなる改良が望まれていた。
【特許文献１】特開２００２−２４０４１７号公報
【特許文献２】特開２００４−６６６６０号公報
【発明の開示】
【発明が解決しようとする課題】
【０００７】
本発明の目的は、インク吸収性、印字後の耐裏写り性、耐ブロッキング性、及び耐カール性に優れた、特に医療診断用に好適な光透過性インクジェット記録材料を提供することにある。
【課題を解決するための手段】
【０００８】
本発明の上記目的は以下の構成のインクジェット記録材料によって達成された。
１．光透過性支持体の片面にインク受容層を設け、反対面に裏塗り層を設けたインクジェット記録材料において、該裏塗り層がバインダーとメラミン樹脂を含有することを特徴とするインクジェット記録材料。
２．前記インク受容層が、平均二次粒子径が５００ｎｍ以下の無機微粒子を主体としてなる前記１に記載のインクジェット記録材料。
３．前記インク受容層に含有される無機微粒子が気相法シリカである前記２に記載のインクジェット記録材料。
４．前記インクジェット記録材料が、医療用インクジェット記録材料である前記１、２または３に記載のインクジェット記録材料。
【発明の効果】
【０００９】
本発明によって、インク吸収性、印字後の耐裏写り性、耐ブロッキング性、及び耐カール性に優れた、特に医療診断用に好適な光透過性インクジェット記録材料を提供することができる。
【発明を実施するための最良の形態】
【００１０】
以下、本発明を詳細に説明する。
インク受容層の構成について説明する。本発明のインク受容層は、高い光透過性を有するインクジェット記録材料を得るために、平均二次粒子径が５００ｎｍ以下の無機微粒子を主体としてなる少なくとも１層から構成されるのが好ましい。無機微粒子としては、炭酸カルシウム、炭酸マグネシウム、カオリン、クレー、タルク、硫酸カルシウム、硫酸バリウム、二酸化チタン、酸化亜鉛、ハイドロタルサイト、ケイ酸アルミニウム、ケイソウ土、ケイ酸カルシウム、合成シリカ、コロイダルシリカ、アルミナ、擬ベーマイト等が挙げられる。これらの中でも、インク吸収性と生産性の点で非晶質合成シリカ、アルミナ又はアルミナ水和物が好ましく、特に非晶質合成シリカが好ましい。
【００１１】
非晶質合成シリカは、製造法によって湿式法シリカ、気相法シリカ、及びその他に大別することができる。湿式法シリカは、さらに製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の行程を経て製品化される。沈降法シリカとしては、例えば東ソー・シリカ（株）からニップシールとして、（株）トクヤマからトクシールとして市販されている。ゲル法シリカは珪酸ソーダと硫酸を酸性条件下で反応させて製造する。熟成中に微小粒子は溶解し、他の一次粒子どうしを結合するように再析出するため、明確な一次粒子は消失し、内部空隙構造を有する比較的硬い凝集粒子を形成する。例えば、東ソー・シリカ（株）からニップゲルとして、グレースジャパン（株）からサイロイド、サイロジェットとして市販されている。ゾル法シリカは、コロイダルシリカとも呼ばれ、ケイ酸ソーダの酸などによる複分解やイオン交換樹脂層を通して得られるシリカゾルを加熱熟成して得られ、例えば日産化学工業（株）からスノーテックスとして市販されている。
【００１２】
気相法シリカは、湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル（株）からアエロジル、（株）トクヤマからＱＳタイプとして市販されている。
【００１３】
本発明において、インク受容層に含有させる無機微粒子として湿式法シリカを用いる場合、平均一次粒子径５０ｎｍ以下、好ましくは３〜４０ｎｍが、しかも沈降法シリカ粒子が特に好ましい。本発明における湿式法シリカの吸油量は、１２０〜２１０ｍｌ／１００ｇの範囲が好ましく、さらに１６０〜２１０ｍｌ／１００ｇの範囲が特に好ましい。吸油量は、ＪＩＳ  Ｋ−５１０１の記載に基づき測定される。
【００１４】
通常の方法で製造された湿式法シリカは、１μｍ以上の平均二次粒子径を有するため、本発明では、これを好ましくは平均二次粒子径が５００ｎｍになるまで微粉砕して使用する。粉砕方法としては、水性媒体中に分散したシリカを機械的に粉砕する湿式分散法が好ましく使用できる。湿式分散機としては、ボールミル、ビーズミル、サンドグラインダー等のメディアミル、高圧ホモジナイザー、超高圧ホモジナイザー等の圧力式分散機、超音波分散機、及び薄膜施回型分散機等を使用することができるが、本発明では特にビーズミル等のメディアミルの使用が好ましい。
【００１５】
本発明において、湿式法シリカの粉砕は、カチオン性化合物の存在下で行うことが好ましい。水中に分散されたシリカにカチオン性化合物を添加すると凝集物が発生することが多いが、これを粉砕処理することによって、水のみに分散するよりも高濃度分散が可能となり、その結果分散効率が上昇し、より微粒子に粉砕することができる。さらに、高濃度分散液を使用することによって、塗布液調製時に塗布液の高濃度化が可能になり、生産効率が向上する等の利点がある。特にこの際に平均二次粒子径が５μｍ以上の湿式法シリカを使用すると、初期の凝集物発生による粘度上昇が抑制され、より高濃度での分散が可能となるため、さらに有利である。粉砕前の平均二次粒子径の上限は特に無いが、通常湿式法シリカの平均二次粒子径は５０μｍ以下が好ましい。
【００１６】
本発明において、平均二次粒子径が５００ｎｍ以下の湿式法シリカ微粒子を得る具体的な方法としては、まず水中にシリカ及びカチオン性ポリマー及び／または水溶性金属化合物の少なくとも１種を添加し、のこぎり歯状ブレード型分散機、プロペラ羽根型分散機、またはローターステーター型分散機等の分散装置の少なくとも１つを用いて予備分散液を得る。必要であればさらに適度の低沸点溶剤等を添加してもよい。カチオン性ポリマーまたは水溶性金属化合物の量は、シリカに対して０．５〜２０質量％、好ましくは２〜１０質量％である。この範囲にすることによって、シリカ予備分散液の粘度が高くなりすぎず、固形分濃度を高くすることができる。本発明のシリカ予備分散物の固形分濃度は高いほうが好ましいが、あまり高濃度になると分散不可能となるため、好ましい範囲としては２０〜６０質量％、より好ましくは３０〜５０質量％である。
【００１７】
上記の方法で得られたシリカ予備分散物をビーズミルで粉砕処理する。ビーズミルとは、内部に撹拌装置を有する容器中にビーズを内填し、容器中に液状物を入れて撹拌装置を回転させてビーズ同士を衝突させることで液状物にせん断力を与えて処理する装置である。ビーズの粒径は０．１〜１０ｍｍが一般的であるが、好ましくは０．２〜１ｍｍ、より好ましくは０．３〜０．６ｍｍである。ビーズにはガラスビーズ、セラミックスビーズ、金属ビーズ等が有るが、耐摩耗性及び分散効率からはジルコニアビーズが好ましい。また、容器中のビーズの添加充填率は一般的には４０〜８０容量％であり、好ましくは５５〜８０容量％である。上記分散条件によって、シリカ分散物を効率良く、粗粒残存や凝集物発生もなく、平均二次粒子径を５００ｎｍ以下に粉砕することが可能である。予備分散物を連続で処理する場合で通し回数が１回では粗粒が残りやすい場合には、２回以上処理するほうが好ましい。粗粒が出来ない範囲で濃度が高い方が、塗布液の高濃度化が可能になり好ましい。本発明のシリカ分散物の固形分濃度の好ましい範囲としては２０〜６０質量％、より好ましくは３０〜５０質量％である。市販のビーズミルとしては浅田鉄工（株）製のナノミル、アイメックス（株）製のウルトラビスコミル、及び（株）マツボー製のアミュラー型ＯＢミル、（株）シンマルエンタープライゼス製のダイノミル等が挙げられる。
【００１８】
本発明において、特に高い光透過性を有するインクジェット記録材料を得るためには、インク受容層に含有させる無機微粒子として気相法シリカを使用するのが好ましい。気相法シリカを用いる場合、その平均一次粒子径は５〜５０ｎｍ、好ましくは５〜２０ｎｍであり、かつ高い吸収性を得るためにＢＥＴ法による比表面積が９０〜４００ｍ2／ｇのものを用いるのが好ましい。ＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Brunauer、Emmett、Tellerの式であってＢＥＴ式と呼ばれ表面積決定に広く用いられている。ＢＥＴ式に基づいて吸着量を求め、吸着分子１個が表面で占める面積を掛けて、表面積が得られる。
【００１９】
気相法シリカの特徴は、一次粒子が網目構造または鎖状につながりあって二次的に凝集した状態で存在して適度な空隙を形成することにあり、光透過性とインク吸収性を両立するために、５００ｎｍ以下、好ましくは３００ｎｍ以下、より好ましくは２００ｎｍ以下の平均二次粒子径になるまで超音波や高圧ホモジナイザー、対向衝突型ジェット粉砕機等で粉砕、分散させた気相法シリカ粒子がインク受容層に含有される。
【００２０】
なお、本発明でいう平均一次及び二次粒子径は電子顕微鏡（ＳＥＭとＴＥＭ）で観察する公知の方法に基づくものである。一次粒子の平均粒子径は、分散された粒子の電子顕微鏡観察により一定面積内に存在する１００個の粒子各々の投影面積に等しい円の直径を粒子の粒径として求めることができる。また、二次粒子の平均粒子径は緩いせん断力で分散した粒子を電子顕微鏡で観察して求めることができる。
【００２１】
本発明において、気相法シリカはカチオン化した状態で用いられるのが好ましい。カチオン化された気相法シリカは、カチオン性ポリマーもしくは多価金属の存在下で水を主体とする分散媒中で気相法シリカを分散して得られる。このとき、ポリビニルアルコールのような親水性バインダーやホウ酸等の架橋剤（硬膜剤）は含まない状態で分散するのが好ましい。
【００２２】
カチオン化された気相法シリカとしては、特開平１１−３２１０７９号、特開２０００−２３９５３６号、特開２００１−１９４２１号、特開２００１−８０２０４号、特開２００１−２０７０７８号公報等にカチオン性ポリマーの存在下で気相法シリカを分散する方法が記載されており、いずれも本発明に採用することができる。
【００２３】
湿式法及び気相法シリカの分散または粉砕に用いられるカチオン性化合物としては、カチオン性ポリマーまたは水溶性金属化合物を使用できる。カチオン性ポリマーとしては、ポリエチレンイミン、ポリジアリルアミン、ポリアリルアミン、アルキルアミン重合物、特開昭５９−２０６９６号、特開昭５９−３３１７６号、特開昭５９−３３１７７号、特開昭５９−１５５０８８号、特開昭６０−１１３８９号、特開昭６０−４９９９０号、特開昭６０−８３８８２号、特開昭６０−１０９８９４号、特開昭６２−１９８４９３号、特開昭６３−４９４７８号、特開昭６３−１１５７８０号、特開昭６３−２８０６８１号、特開平１−４０３７１号、特開平６−２３４２６８号、特開平７−１２５４１１号、特開平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。これらのカチオンポリマーの分子量は、２，０００〜１０万程度が好ましく、特に２，０００〜３万程度が好ましい。分子量が１０万よりも大きくなると、分散液が高粘度となりすぎるため好ましくない。
【００２４】
水溶性金属化合物としては、例えば水溶性の多価金属塩が挙げられ、中でもアルミニウムもしくは周期律表４Ａ族金属（例えばジルコニウム、チタン）からなる化合物が好ましい。特に好ましくは水溶性アルミニウム化合物である。水溶性アルミニウム化合物としては、例えば無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物が知られており、好ましく用いられる。
【００２５】
前記塩基性ポリ水酸化アルミニウム化合物とは、主成分が下記の一般式１、２、または３で示され、例えば［Ａｌ6（ＯＨ）15］3+、［Ａｌ8（ＯＨ）20］4+、［Ａｌ13（ＯＨ）34］5+、［Ａｌ21（ＯＨ）60］3+、等のような塩基性で高分子の多核縮合イオンを安定に含んでいる水溶性のポリ水酸化アルミニウムである。
【００２６】
［Ａｌ2（ＯＨ）nＣｌ6-n］m                            一般式１
［Ａｌ（ＯＨ）3］nＡｌＣｌ3                           一般式２
Ａｌn（ＯＨ）mＣｌ(3n-m)    ０＜ｍ＜３ｎ              一般式３
【００２７】
これらのものは多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って上市されており、各種グレードの物が容易に入手できる。
【００２８】
本発明に用いることのできる周期表４Ａ族元素を含む水溶性化合物としては、チタンまたはジルコニウムを含む水溶性化合物がより好ましい。チタンを含む水溶性化合物としては、塩化チタン、硫酸チタンが挙げられる。ジルコニウムを含む水溶性化合物としては、酢酸ジルコニウム、塩化ジルコニウム、オキシ塩化ジルコニウム、ヒドロキシ塩化ジルコニウム、硝酸ジルコニウム、塩基性炭酸ジルコニウム、水酸化ジルコニウム、乳酸ジルコニウム、炭酸ジルコニウム・アンモニウム、炭酸ジルコニウム・カリウム、硫酸ジルコニウム、フッ化ジルコニウム化合物等が挙げられる。本発明において、水溶性とは常温常圧下で水に１質量％以上溶解することを目安とする。
【００２９】
本発明において、インク受容層に含有させる無機微粒子としてアルミナを用いる場合、酸化アルミニウムのγ型結晶であるγ−アルミナが好ましく、中でもδグループ結晶が好ましい。γ−アルミナは一次粒子を１０ｎｍ程度まで小さくすることが可能であるが、本発明では、数千から数万ｎｍの二次粒子結晶を超音波や高圧ホモジナイザー、対向衝突型ジェット粉砕機等で平均二次粒子径を５００ｎｍ以下、好ましくは２０〜３００ｎｍ程度まで粉砕したものが使用される。
【００３０】
本発明で用いることのできるアルミナ水和物はＡｌ2Ｏ3・ｎＨ2Ｏ（ｎ＝１〜３）の構成式で表される。ｎが１の場合がベーマイト構造のアルミナ水和物を表し、ｎが１より大きく３未満の場合が擬ベーマイト構造のアルミナ水和物を表す。アルミニウムイソプロポキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下、好ましくは２０〜３００ｎｍである。
【００３１】
本発明で用いることのできる上記のアルミナ、及びアルミナ水和物は、酢酸、乳酸、ギ酸、硝酸等の公知の分散剤によって分散された分散液の形態から使用される。
【００３２】
本発明のインク受容層は上述の如き無機微粒子を主体として構成される。ここでいう主体とはインク受容層の全固形分の５０質量％以上、好ましくは６０質量％以上、さらに好ましくは７０質量％以上を含有することをいう。無機微粒子は各々単独で用いても良いが、任意の比率で混合して使用することもできる。
【００３３】
本発明のインク受容層には、皮膜としての特性を維持するためと、インクのより高い浸透性が得るために、親水性バインダーを用いることが好ましい。親水性バインダーの使用に当たっては、親水性バインダーがインクの初期の浸透時に膨潤して空隙を塞いでしまわないことが重要であり、この観点から比較的室温付近で膨潤性の低い親水性バインダーが好ましく用いられる。ポリビニルアルコール系化合物、ポリエチレングリコール系化合物、澱粉類、デキストリン、カルボキシメチルセルロース等やそれらの誘導体が使用されるが、特に好ましい親水性バインダーは完全または部分ケン化のポリビニルアルコールまたはカチオン変性ポリビニルアルコールである。
【００３４】
ポリビニルアルコールの中でも特に好ましいのは、ケン化度が８０％以上の部分または完全ケン化したものである。平均重合度５００〜５０００のポリビニルアルコールが好ましい。
【００３５】
また、カチオン変性ポリビニルアルコールとしては、例えば特開昭６１−１０４８３号に記載されているような、第１〜３級アミノ基や第４級アンモニウム基をポリビニルアルコールの主鎖あるいは側鎖中に有するポリビニルアルコールである。
【００３６】
本発明において、上記親水性バインダーと共に架橋剤（硬膜剤）を用いることが好ましく、架橋剤を用いることによって良好な表面光沢、高いインク吸収性が得られ、印字後の滲みが小さくなる。架橋剤の具体的な例としては、ホルムアルデヒド、グルタルアルデヒドの如きアルデヒド系化合物、ジアセチル、クロルペンタンジオンの如きケトン化合物、ビス（２−クロロエチル尿素）、２−ヒドロキシ−４，６−ジクロロ−１，３，５−トリアジン、米国特許第３，２８８，７７５号記載の如き反応性のハロゲンを有する化合物、ジビニルスルホン、米国特許第３，６３５，７１８号記載の如き反応性のオレフィンを持つ化合物、米国特許第２，７３２，３１６号記載の如きＮ−メチロール化合物、米国特許第３，１０３，４３７号記載の如きイソシアナート類、米国特許第３，０１７，２８０号、同２，９８３，６１１号記載の如きアジリジン化合物類、米国特許第３，１００，７０４号記載の如きカルボジイミド系化合物類、米国特許第３，０９１，５３７号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸、ほう酸塩、ほう砂の如き無機架橋剤等があり、これらを１種または２種以上組み合わせて用いることができる。これらの中でも、特にほう酸、ほう砂またはほう酸塩が好ましい。ほう酸は、オルトほう酸、メタほう酸、次ほう酸等が、ほう酸塩としてはそれらのナトリウム塩、カリウム塩、アンモニウム塩等が挙げられる。親水性バインダーに対する架橋剤の含有率は、０．０２〜５０質量％で、特に０．５〜３５質量％が好ましい。
【００３７】
本発明のインク受容層において、無機微粒子と親水性バインダーの含有比率（質量比）は、好ましくは７０：３０〜９５：５であり、より好ましくは８０：２０〜９２：８である。上記範囲にすることによって、塗布層のひび割れ防止と高いインク吸収性を両立することができる。
【００３８】
本発明のインク受容層の塗布量は、固形分で５〜５０ｇ／ｍ2であり、好ましくは１０〜４０ｇ／ｍ2であり、より好ましくは１３〜３５ｇ／ｍ2の範囲である。上記範囲にすることによって、塗布層のひび割れ防止と高いインク吸収性を両立することができる。
【００３９】
本発明のインク受容層には、インク定着剤としてカチオン性化合物を含有することもできる。ここで用いられるカチオン性化合物としては、シリカ微粒子の分散、粉砕に使用したものと同様のカチオン性ポリマーまたは水溶性金属化合物である。カチオン性化合物はアニオン性を有するインクの定着性を向上させることができる。また、水溶性金属化合物を含有することによって、ひび割れを防止することができ、結果として、インク吸収性を向上させるために親水性バインダー量のさらなる低減及び無機微粒子のさらなる増量が可能となる。
【００４０】
さらに、本発明のインク受容層には、界面活性剤、着色染顔料、紫外線吸収剤、酸化防止剤、分散剤、消泡剤、レベリング剤、防腐剤、粘度安定剤、ｐＨ調節剤、架橋剤等を含有することができるが、インク吸収性等の他の特性に悪影響を及ぼさないことが重要である。
【００４１】
本発明のインク受容層は、少なくとも１層のインク受容層を設けた構成であるが、さらに他のインク吸収層、インク定着層、中間層、保護層等を設けてもよい。
【００４２】
本発明において、インク受容層の反対面に塗設される裏塗り層には、皮膜形成のためのバインダーと、メラミン樹脂を含有する。メラミン樹脂を含有させることにより、塗布層の耐水性が向上し、多量のインクを用いて印字した多数枚のシートを長時間積み重ねた場合などの過酷な条件下でもブロッキングを防止することが可能となる。また、塗布層の膜強度を強化するのにも有効であり、記録材料を取り扱う際の耐折り割れ性をも改善することができる。メラミン樹脂としては、メチル化メラミン樹脂、ブチル化メラミン樹脂、メチロール化メラミン樹脂、等が挙げられる。
【００４３】
本発明の裏塗り層で使用されるバインダーとして、アクリロニトリル−ブタジエン共重合体、アクリル酸エステル重合体、酢酸ビニル重合体、スチレン−ブタジェン共重合体等の重合体またはこれらの誘導体や、カチオン性ポリビニルアルコール、シリル変性ポリビニルアルコール等の変性ポリビニルアルコールを含むポリビニルアルコール系化合物、ポリエチレングリコール系化合物、澱粉類、デキストリン、カルボキシメチルセルロース等やそれらの誘導体等が使用できるが、溶剤の裏写りを防止する効果を高めるためにはポリビニルアルコールが好ましい。
【００４４】
ポリビニルアルコールの中でも特に好ましいのは、ケン化度が８０％以上の部分または完全ケン化したものである。平均重合度５００〜５０００のポリビニルアルコールが好ましい。
【００４５】
本発明の裏塗り層のバインダーに対するメラミン樹脂の比率は０．１〜４０質量％であり、好ましくは０．５〜２０質量％である。上記範囲にすることによって、優れた耐ブロッキング性、さらには高い層強度を得ることができる。
【００４６】
本発明の裏塗り層には塗布適性とプリンター搬送性を高めるために無機微粒子を含有させることもできる。使用できる無機微粒子は特に限定されないが、高い光透過性を維持するためには、平均一次粒子径が４０ｎｍ以下のコロイダルシリカを含有させるのが好ましい。使用できるコロイダルシリカとして、例えば、日産化学工業（株）からスノーテックスＳＴ−２０、ＳＴ−３０、ＳＴ−４０、ＳＴ−Ｃ、ＳＴ−Ｎ、ＳＴ−２０Ｌ、ＳＴ−Ｏ、ＳＴ−ＯＬ、ＳＴ−Ｓ、ＳＴ−ＸＳ、ＳＴ−ＸＬ、ＳＴ−ＹＬ、ＳＴ−ＺＬ、ＳＴ−ＯＺＬ、ＳＴ−ＡＫ、ＳＴ−ＡＫＬ、ＳＴ−ＡＫＹＬ等が市販されているほか、旭電化工業（株）からアデライトとして市販されているものがある。
【００４７】
一般的なコロイダルシリカが球状または球状に近い一次粒子が連結せずに独立して存在しているのに対して、小さいシリカ粒子が細長く連結した鎖状粒子、またそれらが三次元網目構造を有しているもの、球状の一次粒子が複数個連結し、真珠のネックレスに似た形状を示すパールネックレス状の粒子等の形状で存在する非球状コロイダルシリカを使用することもできる。これらの鎖状シリカ粒子やパールネックレス状シリカ粒子からなる皮膜は機械的強度にも優れており、優れた耐傷性を得るのに好適である。
【００４８】
本発明の裏塗り層のバインダーに対する無機微粒子の比率は２０〜４００質量％であり、好ましくは５０〜２００質量％である。上記範囲にすることによって、優れた塗布適性とプリンター搬送性、さらには高い層強度を得ることができる。
【００４９】
本発明において、裏塗り層には必要に応じて、硬膜剤、界面活性剤、顔料等を添加することもできる。
【００５０】
本発明において、裏塗り層の塗布量は得られる記録材料のカール性等を考慮して決定されるが、バインダーの固形分塗布量として０．５〜１０ｇ／ｍ2であり、好ましくは１〜８ｇ／ｍ2である。
【００５１】
なお、本発明の裏塗り層は、耐裏写り性を得るためにインク受容層と比べて空隙率は極端に低くインク受容層としての機能はない。本発明でいう裏塗り層の空隙率とは、裏塗り層の乾燥膜厚から出した容量から層中の無機微粒子やバインダー等の固形分総容量を差し引いた値である空隙容量の固形分総容量に対する割合をいい、値が小さいほど耐裏写り性に優れる。裏塗り層の空隙率を７０容量％以下、好ましくは５０容量％以下、さらに好ましくは２０容量％以下にすることによって、耐裏写り性の効果を十分に得ることができる。
【００５２】
本発明において、インク受容層及び裏塗り層の塗工方法は、特に限定されず、公知の塗工方法を用いることができる。例えば、スライドビード方式、カーテン方式、エクストルージョン方式、エアナイフ方式、ロールコーティング方式、ロッドバーコーティング方式等がある。上記塗工方式の中でも、特に前計量タイプであるスライドビード方式、カーテン方式、エクストルージョン方式が好ましく用いられる。
【００５３】
支持体に塗布後加熱する方法としては、高温空気中を通過させる方法、ヒートロールに密着させる方法、赤外線加熱装置、マイクロ波加熱装置等を用いる方法等が使用できる。
【００５４】
本発明に用いられる光透過性支持体としては、例えば、ポリエチレンテレフタレート（ＰＥＴ）やポリエチレンナフタレートのようなポリエステル樹脂、ジアセテート樹脂、トリアセテート樹脂、ニトロセルロース、セルロースアセテートのようなセルロースエステル樹脂、ポリオレフィン樹脂、アクリル樹脂、ポリカーボネート樹脂、ポリ塩化ビニル、ポリイミド樹脂、ポリスルホン、ポリフェニレンオキサイド、セロハン、セルロイド等のプラスチック樹脂フィルムが挙げられる。特にポリエステル樹脂のフィルムが耐熱性等の特性と価格で好ましく用いられる。これらの樹脂フィルム支持体の厚みは、カール性や取り扱い安さ等から５０〜２５０μｍ程度のものが好ましい。
【００５５】
光透過性支持体の透明性、色調を調整する場合には、例えば熱可塑性樹脂に無機微粒子等を配合して作製するが、無機微粒子としては炭酸カルシウム、二酸化チタン、タルク、シリカや、カーボンブラック等の着色顔料等が利用出来る。特に医療用には青色に着色されたブルーＰＥＴフィルムが好ましく使用される。
【００５６】
プラスチック樹脂フィルム等の光透過性支持体にインク受容層の塗布液を塗布する場合、塗布に先立って、コロナ放電処理、火炎処理、紫外線照射処理、プラズマ処理等が通常行われる。
【００５７】
プラスチック樹脂フィルム等の光透過性支持体上には天然樹脂や合成樹脂を主体とするプライマー層を設けるのが好ましい。プライマー層は、支持体上に０．０１〜５μｍの膜厚（乾燥膜厚）で設けられ、好ましくは０．０５〜５μmの範囲である。
【００５８】
以下、実施例により本発明を詳しく説明するが、本発明の内容は実施例に限られるものではない。なお、以下に示す「部」は、固形分の質量部を表す。
【実施例１】
【００５９】
＜光透過性支持体＞
厚み１７５μｍで青色着色したポリエチレンテレフタレートフィルム（不透明度１５％）の両面に下記組成のプライマー層を乾燥膜厚が０．３μｍになるように設けた後に、両面に高周波コロナ放電処理を施した。
プライマー層：塩化ビニリデン：メチルアクリレート：アクリル酸（９０：９：１、質量％）のラテックス（重量平均分子量４２０００）。
【００６０】
＜顔料分散液＞
平均一次粒子径１２ｎｍ、ＢＥＴ法による比表面積２００ｍ2／ｇの特性を有する気相法シリカ１００部とジメチルジアリルアンモニウムクロライドホモポリマー（第一工業製薬（株）製、シャロールＤＣ９０２Ｐ、分子量９０００）４部を濃度が２０質量％となるように水に分散し、高圧ホモジナイザー（ＡＰＶゴウリン社製、１５ＭＲ−８ＴＡ型）を用いて微粒化処理を行い、平均二次粒子径が２００ｎｍの顔料分散液１を得た。
【００６１】
＜インク受容層塗布液＞
前記顔料分散液に、顔料１００部に対して、ほう酸３部、ポリビニルアルコール（ケン化度８８％、平均重合度３５００）２２部、界面活性剤０．３部を添加し、最後に１１質量％の濃度になるように水を加え、インク受容層塗布液とした。
【００６２】
＜裏塗り層塗布液＞
コロイダルシリカ（日産化学工業（株）製、スノーテックスＯ、平均一次粒子径１０〜２０ｎｍ）１００部に対して、ほう酸１２部、ポリビニルアルコール（ケン化度８８％、平均重合度３５００）１００部、メチル化メラミン樹脂４部、界面活性剤０．３部を添加し、最後に８質量％の濃度になるように水を加え、裏塗り層塗布液とした。
【００６３】
＜インクジェット記録材料の作成＞
前記光透過性支持体の片面に、前記インク受容層塗布液をスライド塗布テストコーターにて固形分で２２ｇ／ｍ2になるように塗布、乾燥した。続いてインク受容層を設けた面とは反対面に、前記裏塗り層塗布液をスライド塗布テストコーターにて塗布量が、バインダーの固形分塗布量として６ｇ／ｍ2になるように塗布、乾燥し、実施例１のインクジェット記録材料を得た。
【実施例２】
【００６４】
裏塗り層に含有するメラミン樹脂として、メチル化メラミン樹脂４部の代わりにブチル化メラミン樹脂２部を用いた以外は実施例１と同様に行い、実施例２のインクジェット記録材料を得た。
【実施例３】
【００６５】
裏塗り層に含有するバインダーとして、ポリビニルアルコール１００部の代わりにスチレン−ブタジエン共重合体樹脂１１０を用い、また、メラミン樹脂として、メチル化メラミン樹脂４部の代わりにメチロール化メラミン樹脂８部を用いた以外は実施例１と同様に行い、実施例３のインクジェット記録材料を得た。
【実施例４】
【００６６】
吸油量２００ｍｌ／１００ｇ、平均一次粒子径１６ｎｍ、平均二次粒子径９μｍの特性を有する沈降法シリカ１００部とジメチルジアリルアンモニウムクロライドホモポリマー（第一工業製薬（株）製、シャロールＤＣ９０２Ｐ、分子量９０００）４部を濃度が２０質量％となるように水に分散し、ビーズミル（Ｗ．Ａ．Ｂａｃｈｏｆｅｎ社製、ＤＹＮＯ−ＭＩＬＬ  ＫＤＬ  Ａ）を用いて微粒化処理を行い、平均二次粒子径が３００ｎｍの顔料分散液２を得た。顔料分散液２を顔料分散液１の代わりに用いた以外は実施例１と同様に行い、実施例４のインクジェット記録材料を得た。
【００６７】
（比較例１）
裏塗り層塗布液にメチル化メラミン樹脂を添加しなかった以外は実施例１と同様に行い、比較例１のインクジェット記録材料を得た。
【００６８】
（比較例２）
裏塗り層を塗布しなかった以外は実施例１と同様に行い、比較例２のインクジェット記録材料を得た。
【００６９】
得られた実施例１〜４及び比較例１〜２のインクジェット記録材料を１１インチ×１４インチの大きさに裁断して下記の評価を行った。その結果を表１に示す。
【００７０】
＜インク吸収性＞
セイコーエプソン（株）製インクジェットプリンター（ＰＭ−Ｇ８００）にてレッド、ブルー、グリーン、ブラックのベタ印字を行い、印字直後にＰＰＣ用紙を印字部に重ねて軽く圧着し、ＰＰＣ用紙に転写したインク量の程度を目視で観察した。下記の基準で評価した。
○：転写しない。
△：印字部全体に薄い転写が観察されるが実使用可。
×：印字部全体に濃い転写が観察され実使用不可。
【００７１】
＜印字後の耐裏写り性＞
前記セイコーエプソン（株）製プリンターで印字してインクが完全に吸収された直後に、印字面を同じ材料の裏面と重ね、同様にして５０枚重ねた後、４０℃で２４時間放置後のインク、及びインク由来の水、溶剤の裏写りを評価した。
○：全く裏写りがない。
△：やや裏写りがあるが実用可。
×：裏写りが大きく実使用不可。
【００７２】
＜印字後の耐ブロッキング性＞
前記セイコーエプソン（株）製プリンターで印字してインクが完全に吸収された直後に、印字面を同じ材料の裏面と重ね、同様にして５０枚重ねた後、３２℃、８０％ＲＨで高湿度雰囲気下に４８時間放置後のブロッキングの様子を評価した。
○：全くブロッキングがない。
△：ややブロッキング気味であるが実用可。
×：ブロッキングが大きく実使用不可。
【００７３】
＜耐カール性＞
１３℃、２０％ＲＨの雰囲気下で未印字の記録シートの四隅のカールの平均値を以下のように判定した。なお、インク受容面側へのカールをプラス（＋）側へのカール、裏塗り面側へのカールをマイナス（−）側へのカールとした。
○：−５ｍｍ〜＋５ｍｍの範囲にある。
△：−１０ｍｍ〜＋１０ｍｍの範囲にある。
×：±１０ｍｍを越えるカールが生じている。
【００７４】
【表１】
2006247939.tif 000002
【００７５】
上記の実施例１〜４により、光透過性支持体を用いたインクジェット記録材料において、インク吸収性、印字後の耐裏写り性及び耐ブロッキング性、耐カール性に優れたインクジェット記録材料を提供できることがわかる。これに対し、比較例１は耐ブロッキング性、比較例２は耐カール性に劣り、実使用不可のインクジェット記録材料である。